(57)【要約】第１の表面を有する単結晶サファイア基板と、第１の表面上に堆積されるＡｌＮを備え、および第２の表面を有する結晶圧電レイヤとを備える、ＳＡＷデバイスを、特にその上に形成するためのレイヤシステムが提案される。第１の表面として、サファイアの結晶学的Ｒ面が使用され、第１および第２の表面に平行な圧電レイヤのｃ軸の配向を可能にする。【選択図】図２
2021516015.tif 000002
【特許請求の範囲】
【請求項１】
レイヤシステムであって、
第１の表面を有する単結晶サファイア基板と、
前記第１の表面上にエピタキシャル成長された、ＡｌＮを備え、且つ前記第１の表面から離れて面する第２の表面を有する、結晶圧電レイヤと、
を備え、
前記第１の表面は、サファイアの結晶学的Ｒ面であり、
前記サファイア基板と前記圧電レイヤとの間の前記エピタキシャル関係は、
前記圧電レイヤの（１１−２０）面（ｘ−ｃｕｔ）は、サファイアの（１−１０２）面（Ｒ面）と平行であること、
前記圧電レイヤの面内［１−１００］方向は、サファイアの［−１−１２０］方向と平行であること、
前記圧電レイヤの面内［０００−１］方向（結晶学的ｃ軸）は、サファイアの［１−１０−１］方向と平行であること、
である、
レイヤシステム。
【請求項２】
前記圧電レイヤは、前記圧電結合を改善するドーパントでドープされたＡｌＮを備える、請求項１に記載のレイヤシステム。
【請求項３】
前記圧電レイヤはＡｌＳｃＮを備え、前記圧電レイヤに含まれるドーパントＳｃの量は５〜４５％である、請求項１〜請求項２に記載のレイヤシステム。
【請求項４】
前記圧電レイヤは、ＳｃでドープされたＡｌＮを備え、純粋なＡｌＮのシードレイヤが、前記基板と前記圧電ＡｌＳｃＮレイヤとの間に配置される、請求項１〜請求項３のうちの一項に記載のレイヤシステム。
【請求項５】
前記第２の表面上に堆積されるＳｉＯ２のレイヤを備える、請求項１〜請求項４のうちの一項に記載のレイヤシステム。
【請求項６】
請求項１〜請求項５のうちの一項に記載の前記レイヤシステムを備え、前記第２の表面の上に配置されたインターデジタル電極構造を有する、ＳＡＷデバイス。
【請求項７】
前記インターデジタル電極構造は、所与の波長λを有する前記圧電レイヤにおいてＳＡＷを励起するように適合され、前記圧電レイヤの厚みｄＰは、０．３λ≦ｄＰ≦３λの関係に従って選択される、請求項１〜請求項６のうちの一項に記載のＳＡＷデバイス。
【請求項８】
前記第１の表面は、前記Ｒ面に対して０．５°〜６°の角度δで傾斜している、請求項１〜請求項７のうちの一項に記載のＳＡＷデバイス。
【請求項９】
前記インターデジタル電極構造は、前記表面法線の周りに０°〜９０°の回転角の面内配向を有する、請求項１〜請求項８のうちの一項に記載のＳＡＷデバイス。
【請求項１０】
前記インターデジタル電極構造は、Ｃｕおよび／またはＡｌを備える、請求項１〜請求項９のうちの一項に記載のＳＡＷデバイス。
【請求項１１】
パッシベーションレイヤ、ＳｉＮのトリミングレイヤおよび温度補償レイヤのグループから選択されるさらなる機能レイヤを備える、請求項１〜請求項１０のうちの一項に記載のＳＡＷデバイス。
【請求項１２】
レイヤシステムを製造する方法であって、前記レイヤシステムは、前記レイヤに平行なｃ軸を有するＡｌＮレイヤを備え、前記方法は、
Ａ）結晶学的Ｒ面である平面第１の表面を有するサファイア基板を提供するステップと、
Ｂ）前記第１の表面上に純粋なＡｌＮのシードレイヤを堆積するステップと、
Ｃ）有機金属ＣＶＤ（ＭＯＣＶＤ）、プラズマＣＶＤ（ＰＥＣＶＤ）、分子線エピタキシー（ＭＢＥ）、原子レイヤ堆積（ＡＬＤ）、ゾルゲル堆積、高温スパッタリング、およびパルスレーザ堆積ＰＬＤから選択される堆積技法を使用することによって、前記シードレイヤ上に、ＡｌＳｃＮを備える圧電レイヤをエピタキシャル成長させるステップと、
を備える、方法。
【請求項１３】
Ｄ）前記圧電レイヤの上にインターデジタル電極を備える電極構造を形成するステップを備え、前記インターデジタル電極は、中間周波数を有するＳＡＷ波を生成するように適合され、
ステップＣ）は、前記エピタキシャル成長プロセスにおいて、前記エピタキシャル圧電レイヤの前記厚みｄＰを０．３λ≦ｄＰ≦３λの値に制御することを備え、ここで、λは、前記中間周波数における前記ＳＡＷの前記波長に一致する、
請求項１２に記載の方法。
【発明の詳細な説明】
【技術分野】
【０００１】
本発明は、薄い圧電膜を備えるレイヤシステム、製造方法、および圧電レイヤを有するレイヤシステム上に形成されるＳＡＷデバイスに関する。
【背景技術】
【０００２】
近年、５００ＭＨｚ〜３ＧＨｚ領域におけるＲＦフィルタを実現するためのタンタル酸リチウムＬＴウェハに基づく標準的なＳＡＷ技術は、移動電話システムの増え続ける性能要件を満たすために、ＢＡＷまたは温度補償ＳＡＷのような高度なマイクロ音響技術にますます取って代わられている。
【０００３】
ＷＣＤＭＡ（登録商標）およびＬＴＥ（登録商標）ベースの携帯電話は、キャリアアグリゲーション、ダイバーシティアンテナおよびＭＩＭＯ概念または新しい変調方式のような高度なＲＦ概念をサポートするために、最低損失ＲＦフィルタ、デュプレクサおよびマルチプレクサを必要とする。新しい５Ｇ規格では、マイクロ音響デバイスの要件は、最も低い損失、温度にわたる（over）温度ドリフトの低減、より高い線形性および耐電力性、３ＧＨｚと６ＧＨｚの間の新しい周波数帯域、およびより大きいフィルタ帯域幅のようないくつかの重要な特性に関してさらに増加する。加えて、マイクロ音響デバイスのコスト、サイズおよび高さを低減することに対する継続的な要求がある。
【０００４】
今日、基本的に２つのマイクロ音響技術（ＳＡＷおよびＢＡＷ）が、携帯電話用途のための高性能共振器、フィルタ、デュプレクサおよびマルチプレクサを実現するために使用される。ＳＡＷ技術は、主に、タンタル酸リチウムＬＴまたはニオブ酸リチウムＬＮのような単一ウェハ材料を圧電基板として利用しており、圧電基板上には、表面音響波を励起するために適切なメタルベースの電極構造（例えば、インターデジタル(interdigital)トランスデューサ）が実現される。例えば窒化ケイ素(silicon nitride)から成るパッシベーション（passivation）レイヤ、例えばアモルファス酸化ケイ素から成る温度補償レイヤ（temperature compensation layer）、または厚メタル相互接続(thick metal interconnects)のような追加の機能レイヤが、デバイス性能をさらに改善するために使用される。
【０００５】
より進歩したＳＡＷデバイスは、キャリアウェハ上に接合された薄い圧電単結晶レイヤ(piezoelectric single crystal layer)を使用している。これらのデバイス内では、圧電レイヤ内のエネルギー閉じ込めが、導波効果(wave-guiding effect)によって実現されることができ、全体として損失がさらに低減される。レイヤシステムを適切に選択することによって、例えば、熱放散(heat dissipation)および耐電力性(power durability)を改善するために良好な熱伝導性を有する高抵抗率(high resistivity)シリコンウェハを使用することによって、または上述のような追加のレイヤを導入することによって、マイクロ音響デバイスの追加の特性が向上され得る。薄い圧電単結晶レイヤは、典型的には、周知のウェハ接合方法によって単結晶ウェハをキャリア基板上に接合し、次いでウェハ研削(grinding)および研磨(polishing)方法によって圧電ウェハを典型的には１／４波長の半分からマイクロ音響波の波長までの範囲の必要とされるレイヤ厚に薄くすることによって実現される。
【０００６】
レイヤ厚に関して非常に均一な圧電レイヤを達成するには、高度な薄化方法（thinning methods）が必要である。典型的には、圧電レイヤの配向（orientation）（結晶学的配向（crystallographic orientation））は、最良のデバイス性能を達成するために、有限要素シミュレーション（ＦＥＭ）のような高度なシミュレーションおよびモデリング方法に基づいて慎重に選択される。圧電ウェハ材料は、典型的には、単結晶成長法によって溶融物から成長されるので、多種多様な可能な結晶配向が利用可能である。主な欠点は、２００ｍｍおよび３００ｍｍウェハのような大径ウェハソリューションが利用できないことであり、その理由は、例えば、このような大径を有するタンタル酸リチウムウェハは、今日、生産量において利用できないからである。
【０００７】
薄い圧電レイヤを実現するための異なる方法は、スパッタリング、パルスレーザ堆積（ＰＬＤ:pulsed laser deposition）、有機金属ＣＶＤ（ＭＯＣＶＤ:metal-organic CVD）およびプラズマＣＶＤ（ＰＥＣＶＤ：plasma-enhanced CVD）を含む化学蒸着（ＣＶＤ：chemical vapor deposition）、分子線エピタキシー（ＭＢＥ:molecular beam epitaxy）、原子レイヤ堆積（ＡＬＤ:atomic layer deposition）またはゾルゲル堆積（sol-gel deposition）のような周知の薄膜堆積法によるこのようなレイヤの堆積である。これらの技術を用いて、ＢＡＷデバイス用の圧電レイヤ（典型的には、窒化アルミニウム(aluminum nitride)ＡｌＮまたはスカンジウムドープ窒化アルミニウム(scandium doped aluminum nitride)ＡｌＳｃＮ）を、高抵抗率シリコンのような適切なウェハ基板上に成長させることが可能である。典型的には、ＢＡＷデバイス用のＡｌＮベースの圧電膜は、今日、高度に配向されているが多結晶の薄膜が基板表面に垂直な結晶学的ｃ軸の配向で実現されるスパッタリング法によって成長される。これらの高配向多結晶圧電レイヤは、ＡｌＮベースの圧電レイヤの結晶学的ｃ軸に沿った縦波（longitudinal waves）の伝搬を非常に良くサポートする。この設計および構造により、低損失ＢＡＷ共振器およびデバイスを実現することができる。それにもかかわらず、ＡｌＮベースの圧電レイヤのエピタキシャル成長は、典型的に使用される低温スパッタ法では達成できないので、ＡｌＮベースの微結晶（crystallites）の面内配向（in-plane orientation）は、実際の単結晶またはエピタキシャルレイヤと比較してより顕著ではない。
【０００８】
典型的には、薄膜堆積法による薄膜圧電レイヤの実現は、単結晶ウェハを用いた接合および薄化手法と比較して、非常に良好な厚さ制御、良好なレイヤ接着、低コストプロセス、低い材料消費、ウェハラインへの完全な統合、大直径ウェハ上のレイヤの実現、および化学レイヤ組成の容易な変更のような著しい利点を有する。
【０００９】
したがって、上述の単結晶手法と比較した薄膜手法と、ＢＡＷ設計と比較したＳＡＷ設計の柔軟性との両方から利益を得るために、ＳＡＷデバイスの実現のためにそのようなＡｌＮベースの薄膜を利用して、いくつかの手法（approaches）が行われてきた。ＳＡＷは、リソグラフィ法によって優れた均一性(uniformity)でパターニングされ、１つのプロセスステップですべてが異なる周波数を有する複数の共振器の実現を可能にする。ＢＡＷ技術では、圧電レイヤの厚さが主要な周波数規定特徴（frequency defining feature）である。トリミング方法は、高い周波数均一性を実現することを可能にする。１つのウェハ上に異なる周波数を有する共振器を実現するには、後続のレイヤの堆積およびパターニングのような複数のプロセスステップが必要である。
【００１０】
薄膜堆積法によって成長させたＡｌＮベースの圧電レイヤとＳＡＷ設計原理とを組み合わせる場合の主な制限は、ＡｌＮベースのレイヤの配向である。低温スパッタリングを使用する場合、結晶学的ｃ軸は常に、基板表面に対してほぼ垂直に配向されるので、主圧電結合も基板表面に対して垂直であるが、基板表面上に横方向に伝搬する（laterally propagating）表面音響波は、十分に大きいフィルタ帯域幅を達成するために、表面法線（surface normal）に対して著しく傾斜したｃ軸を必要とする。
【００１１】
また、特別な電極構成は、ＡｌＮベースのレイヤの結晶学的ｃ軸が基板表面に対して垂直であるが、横伝搬方向を有する表面音響波またはラム波／プレートモードを励起するのに役立つことができる。それにもかかわらず、例えばＳｃドーピングの有意なレベルを有するＡｌＮレイヤを利用する場合であっても、この設計を用いて５％を超えるマイクロ音響共振器(micro-acoustic resonators)に関する有効結合係数(effective coupling coefficient)を達成することはほとんど不可能であり、最終的には、ＳＡＷ構造とＡｌＮベースの薄い圧電膜との組み合わせを、小さいフィルタ帯域幅しか必要とされないいくつかの用途に限定する。
【００１２】
したがって、結晶学的ｃ軸が基板表面の法線(normal)に対して著しく傾斜している、薄膜堆積法によって成長させたＡｌＮベースの圧電薄膜を示すレイヤシステムを実現することが有益であろう。
【００１３】
この目的および他の目的は、請求項１に記載のレイヤシステムによって達成される。レイヤシステムの上に形成されるＳＡＷデバイスならびに製造方法は、さらなる請求項によって与えられる。
【発明の概要】
【００１４】
本発明は、基板表面にほぼ平行なｃ軸を有するＡｌＮベースの圧電レイヤを有するレイヤシステムを実現する異なる手法を提供する。
【００１５】
第１の表面として（ブラベーミラー表記法（Bravais Miller notation）では（１−１０２）面として割り当てられる）サファイアの結晶学的Ｒ面を有する単結晶サファイア基板を使用することが提案される。この第１の表面上に、ＡｌＮを含む結晶圧電レイヤを、エピタキシャル法則に従って、エピタキシャル成長させることができ、ここで、エピタキシャル法則とは、ＡｌＮベースのレイヤの（１１−２０）面がサファイアの（１−１０２）面に平行であり、ＡｌＮベースのレイヤの面内［１−１００］方向がサファイアの［−１−１２０］方向に平行であり、ＡｌＮベースのレイヤの面内［０００−１］方向（結晶学的ｃ軸）がサファイアの［１−１０−１］方向に平行であり、である。このＡｌＮベースのレイヤのエピタキシャル成長は、結晶学的ｃ軸が基板表面に対してほぼ平行な好ましい配向をもたらす。その結果、結晶圧電レイヤの表面である第２の表面は（１１−２０）面となる。
【００１６】
新規なレイヤシステムでは、ｃ軸に平行な、したがってレイヤ平面に平行な高い結合を得ることができる。その結果、圧電レイヤは、高い結合係数を達成するＳＡＷデバイスをその上に形成するように適合される。レイヤは、エピタキシャル成長を達成するために制御可能な一般的に使用されるレイヤ成長技術によって形成されることができる。
【００１７】
熱伝導性が高く、電気伝導性が低く、ＲＦ損失が低いサファイアは、高音速と組み合わせて、マイクロ音響ＲＦデバイスを実現するのに理想的な基板材料であり、第１の表面としてＲ面を有するウェハ形態で利用可能である。さらに、このようなサファイアウェハは、メルト−ドローン・インゴット（a melt-drawn ingot）から切り取られる(cut)ＬＴまたはＬＮからの（out of LT or LN）単結晶圧電ウェハ（monocrystalline piezo wafer）よりも大きいウェハ直径で利用可能(available)である。しかしながら、Ｒ面サファイアが利用可能であり、例えば光電子用途のためのレイヤを成長させるための基板としての元の用途にもかかわらず、Ｒ面サファイアは、マイクロ音響デバイスのための基板としてほとんど使用されていない。
【００１８】
基板表面に平行な、さらに改善された高い圧電結合を有するレイヤシステムは、Ｓｃのような適切なドーパントでドープされたＡｌＮベースの圧電レイヤを備える。Ｓｃのようなドーパントは、ＡｌＮの圧電結合を改善し、圧電レイヤの圧電応答を増大させるために使用されることができる。
【００１９】
ＡｌＳｃＮも、高温スパッタリング、ＰＬＤ、ＭＯＣＶＤ、ＡＬＤまたはＭＢＥのような適切な堆積方法によって、新たに提案されたＲ面サファイア上にエピタキシャル成長させられることができる。
【００２０】
レイヤシステムの使用に応じて、異なる量のドーピングが使用されることができる。したがって、一実施形態によれば、圧電レイヤはＡｌＳｃＮを備え、ここで、圧電レイヤに含まれるＳｃの量は５〜４５ａｔ％である。しかしながら、圧電結合を改善する任意のドーパントも有利であり得る。
【００２１】
好ましい実施形態では、レイヤシステムは、ＡｌＮレイヤの（１１−２０）面がサファイアの（１−１０２）面に平行であり、ＡｌＮレイヤの面内［１−１００］方向がサファイアの［−１−１２０］方向に平行であり、ＡｌＮレイヤの面内［０００−１］方向（結晶学的ｃ軸）がサファイアの［１−１０−１］方向に平行である、圧電ＡｌＮレイヤの結晶学的配向を備える。
【００２２】
好ましい実施形態では、圧電レイヤは、ＳｃでドープされたＡｌＮを備え、エピタキシャル純アンドープＡｌＮのシードレイヤ上に配置される。したがって、シードレイヤは、基板と圧電ＡｌＳｃＮレイヤとの間に配置される。このＡｌＮシードレイヤはまた、例えばＳｃドープＡｌＮにおける音速と比較して、ＡｌＮにおけるより大きい音速に起因して導波効果（wave guiding effect）を生成するのに役立つ。導波(wave guiding)圧電レイヤは、より低い損失で、したがってより高い効率でＳＡＷの伝搬を可能にする。導波レイヤシステムにおいてスプリアスモード（spurious mode）の発生も抑制される。
【００２３】
また、圧電レイヤのｃ極軸の成長方向を明確に規定するために、Ｒ面サファイア表面の０．５〜６度の範囲のわずかな傾斜が必要である可能性がある。
【００２４】
レイヤシステムは、第２の表面上に堆積されたＳｉＯ２の温度補償レイヤ（temperature compensating layer）および／またはパッシベーションレイヤ(passivation layer)をさらに備え得る。
【００２５】
エピタキシャル成長されたＡｌＮベースのレイヤシステムを上部に有するこのウェハを使用して、ＡｌＮベースのレイヤシステムの表面上に、インターデジタルトランスデューサのような音響波を励起するための電極構造が実現されることができ、ここで結晶配向に対するこれらの構造の配向は、使用可能な波のタイプ、圧電結合、スプリアスモードの非発生、周波数の温度係数、損失メカニズム、および他の重要なパラメータに関する最適な性能が達成されるように選択されることができる。所与のレイヤシステムの変形は、レイヤシステムの表面法線の周りのＩＤＴ配向の回転によって可能である。インターデジタルトランスデューサＩＤＴは、表面法線の周りに０°〜９０°の回転角を有する任意の面内配向を有し得る。
【００２６】
互いにかみ合う電極構造（interdigitated electrode structure）のピッチおよび伝搬方向に沿った音速は、そのように励起可能なＳＡＷの周波数および波長を規定する。そして、ドープＡｌＮレイヤの好ましい厚さは、典型的には、表面音響波ＳＡＷの波長λの０．３〜３．０倍の範囲に設定されることができる。
【００２７】
一実施形態によれば、インターデジタル電極構造は、Ｃｕおよび／またはＡｌを備える。
【００２８】
パッシベーションレイヤ、ＳｉＮのトリミングレイヤおよび温度補償レイヤのグループから選択されるさらなる機能レイヤを、レイヤシステムのレイヤシーケンス（layer sequence）に、好ましくは圧電レイヤの上に組み込み得る。
【００２９】
以下に、特定の実施形態および添付の図面を参照して、本発明をより詳細に説明する。図面は概略的なものにすぎず、縮尺通りに描かれていない。よりよく理解するために、いくつかの詳細は拡大して示され得る。
【図面の簡単な説明】
【００３０】
【図１】図１は、サファイア基本結晶内のＲ面の位置を概略的に示す。
【図２】図２は、第１の実施形態による、サファイアＲ面基板と、その上に配置されたＡｌＳｃＮレイヤと、ＳＡＷデバイスに関する電極構造とを備えるレイヤシステムの概略断面図を示す。
【図３】図３は、第２の実施形態による電極構造を有する同様のレイヤシステムを示す。
【図４】図４は、第１の実施形態によるレイヤシステムおよび電極構造を有するウェハの概略上面図を示す。
【図５】図５は、第２の実施形態によるレイヤシステムおよび電極構造を有するウェハの概略上面図を示す。
【図６Ａ】図６Ａは、ＡｌＳｃＮ中のＳｃの異なる量で第１の実施形態のレイヤシステム上に構築されたＳＡＷ共振器のアドミタンス(admittance)を示す。
【図６Ｂ】図６Ｂは、ＡｌＳｃＮ中のＳｃの異なる量で第１の実施形態のレイヤシステム上に構築されたＳＡＷ共振器のアドミタンスを示す。
【図７Ａ】図７Ａは、ＡｌＳｃＮ中のＳｃの異なる量で第２の実施形態のレイヤシステム上に構築されたＳＡＷ共振器のアドミタンスを示す。
【図７Ｂ】図７Ｂは、ＡｌＳｃＮ中のＳｃの異なる量で第２の実施形態のレイヤシステム上に構築されたＳＡＷ共振器のアドミタンスを示す。
【詳細な説明】
【００３１】
図１は、サファイア結晶内のＲ面の位置を概略的に示す。
【００３２】
４０モル％のＳｃ含有量を有するＡｌＳｃＮレイヤが、このＲ面サファイアウェハ上に直接的にエピタキシャル成長させられ得る。この場合、ＡｌＳｃＮレイヤの［１１−２０］方向は基板表面の法線（ｘ−ｃｕｔ  ＡｌＳｃＮ）である。有利な実施形態によれば、例えば純粋でドープされていないＡｌＮでできているシードレイヤシステムが、サファイア基板上にボトムレイヤとして成長させられることができる。このようなＡｌＮレイヤは、エピタキシャル成長をサポートし得る。シードレイヤの厚さは、３０ｎｍと薄くすることができるが、必要に応じて適合させることができる。
【００３３】
シードレイヤ上へのＡｌＳｃＮレイヤのエピタキシャル成長のために、堆積技術は、有機金属ＣＶＤ（ＭＯＣＶＤ）、プラズマＣＶＤ（ＰＥＣＶＤ）、分子線エピタキシー（ＭＢＥ）、原子レイヤ堆積（ＡＬＤ）、ゾルゲル堆積、高温スパッタリングおよびパルスレーザ堆積ＰＬＤから選択される。
【００３４】
さらに、この材料内の音速がＡｌＳｃＮ内の速度と異なるという事実により、例えばレイヤシステムの導波効果のような音響特性（acoustical properties）の改善が達成される。成長したＡｌＳｃＮレイヤのｃ軸は、サファイア基板の第１の表面に平行に配向している。
【００３５】
ＡｌＳｃＮレイヤの上に、例えばＡｌまたはＣｕベースの電極を利用するインターデジタルトランスデューサが、ＡｌＳｃＮの結晶軸（crystallographic axes）に対して特定の配向で実現される。
【００３６】
図２は、第１の実施形態による、ＡｌＮの薄いシードレイヤと、薄いＡｌＳｃＮレイヤと、Ａｌ２Ｏ３およびＡｌＳｃＮの両方の結晶軸（crystallographic axes）に対して第１の可能な配向を有する電極構造ＩＤＴとを有する原理レイヤスタック（the principle layer stack）を示す。この実施形態では、図２の電極構造ＩＤＴによって達成されるＳＡＷデバイスは、せん断特性(shear character)を有する主音響波を励起する。伝搬方向は、ＡｌＳｃＮの結晶学的［１−１００］方向である。圧電ＡｌＳｃＮレイヤの厚さは、電極構造のピッチによって設定される中間周波数に応じて、波長λの０．５〜１．５倍の範囲内になるように選択される。より厚い厚さも可能であるが、必要ではない。異なるレイヤの厚さ比は、最大の導波効果が達成されることができるように変更されることができる。
【００３７】
図３は、同じレイヤスタックを示すが、第２の実施形態による、Ａｌ２Ｏ３およびＡｌＳｃＮの両方の結晶軸に対して第２の可能な配向を有する電極構造ＩＤＴを備える。実際には、ＩＤＴは、図２のＩＤＴの配向に対して表面法線の周りを９０°回転される。図３のこの実施形態では、ＳＡＷデバイスは、レイリー特性を有する主音響波を励起する。伝搬方向は、ＡｌＳｃＮの結晶学的［０００１］方向である。
【００３８】
パッシベーションレイヤ、温度補償レイヤ、または周波数トリミングレイヤのような追加の機能レイヤが、ＳＡＷ電極構造の上に適用されることができる。
【００３９】
提案されたレイヤシステムを有するこのようなマイクロ音響デバイスの利点は、ＳＡＷデバイスの設計の柔軟性に関連する利点と、ＢＡＷデバイスの容易な製造の利点との組み合わせにある。ＳＡＷデバイスでは、平面構造を規定する主周波数は、優れた均一性を有するリソグラフィ法によってパターン化され、１つのプロセスステップですべてが異なる周波数を有する複数の共振器の実現を可能にする。ＢＡＷ技術によって提供される利点は、可能な薄膜処理によるものである。これらは、例えば、非常に良好な厚さ制御、良好なレイヤ接着、低コストプロセス、低い材料消費、ウェハラインへの完全な統合、大直径ウェハ上のレイヤの実現、および化学レイヤ組成の容易な変更である。単結晶圧電ウェハを接合し、薄くすることによって薄膜ＳＡＷデバイスを製造するための以前のプロセスと比較して、薄膜技術の利点は、新しいレイヤシステムおよびその上に製造されるＳＡＷデバイスを「古い」技術よりも優れたものにする。
【００４０】
サファイアウェハの使用に関連する追加の利点は、高抵抗率Ｓｉウェハを使用するときに典型的に必要な複雑なトラップリッチレイヤ技術を必要としないＲＦ損失の低減である。また、マイクロ音響デバイスの耐電力性を向上させる優れた熱伝導性を重視されなければならない。さらに、レイヤシステムにおける高い音速は、マイクロ音響レイヤの導波をサポートする。ＡｌＮベースの材料系で達成可能な比較的高い音速は、使用されるフォトリソグラフィ（photolithography）技術に関して緩和された要件を有する高周波表面音響波デバイスの実現も可能にする。
【００４１】
図４および図５は、ＡｌＳｃＮレイヤの結晶軸に対するＳＡＷ電極構造ＩＤＴの２つの例示的な配向の上面図を示す。
【００４２】
図４では、ＡｌＳｃＮレイヤのｃ軸［０００−１］は、表面法線に対して９０°傾斜しており、電極構造ＩＤＴの配向は、［１−１００］方向に沿った主ＳＡＷ伝搬を可能にする。
【００４３】
図５では、ＡｌＳｃＮレイヤのｃ軸［０００−１］は、表面法線に対して９０だけ傾斜しており、電極構造ＩＤＴ方向の配向は、結晶学的ｃ軸（［０００−１］方向）に沿った主ＳＡＷ伝搬方向を可能にする。この第２の実施形態では、電極構造ＩＤＴは、図４に示す電極構造ＩＤＴと比較して９０°回転されている。
【００４４】
図６Ａ、図６Ｂは、図４に示す構成によるＳＡＷ共振器のアドミタンス曲線を示す。シミュレーションのために、それぞれ７％のＳｃ含有量（図６Ａ）および３７．５％のＳｃ含有量（図６Ｂ）を有するＡｌＳｃＮ圧電レイヤに関する公表された材料特性を使用した。ＡｌＳｃＮのレイヤ厚は、約１２００ｎｍ／３７００ｎｍ（低Ｓｃ含有量に対する第１の値、高Ｓｃ含有量に対する第２の値）である。電極構造ＩＤＴは、高さ約１００ｎｍのＣｕ電極によって具現化される。電極構造のトランスデューサのそれぞれのピッチは、両方の場合において、０．８μｍに設定される。ａがフィンガー幅であり、ｐが隣接する電極フィンガーの中心間距離であるメタライゼーション比（metallization ratio）ａ／ｐは、約０．４５に設定される。
【００４５】
ＳＡＷの伝搬方向は、ＡｌＳｃＮの［−１１００］方向に平行である。この構成により、せん断水平ＳＡＷモード（a shear horizontal SAW mode）が励起されることができる。
【００４６】
図７Ａおよび図７Ｂは、図５に示す構成によるＳＡＷ共振器のアドミタンス曲線を示す。再び、シミュレーションのために、それぞれ７％のＳｃ含有量（図７Ａ）および３７．５％のＳｃ含有量（図７Ｂ）を有するＡｌＳｃＮ圧電レイヤについての同じ公表された材料特性を使用した。ＡｌＳｃＮのレイヤ厚は、約１０００ｎｍ／８００ｎｍ（低Ｓｃ含有量に対する第１の値、高Ｓｃ含有量に対する第２の値）である。電極構造ＩＤＴは、高さ約１５０ｎｍのＣｕ電極によって具現化される。電極構造のトランスデューサのそれぞれのピッチは、両方の場合において、０．８μｍに設定される。ａがフィンガー幅であり、ｐが隣接する電極フィンガーの中心間距離であるメタライゼーション比ａ／ｐは、約０．５／０．４（低Ｓｃ含有量に対する第１の値、高Ｓｃ含有量に対する第２の値）に設定される。ＳＡＷの伝搬方向は、結晶学的ｃ軸（［０００−１］方向）に平行である。この構成により、純粋なレイリーモードのＳＡＷ（pure Rayleigh mode SAW）が励起されることができる。より小さい圧電結合は、（図７Ａの実施形態に関して、図７Ｂにおける３７．５％のより高いＳｃ含有量と比較した場合、７％のＳｃで設定されるように）ＡｌＳｃＮレイヤのＳｃ含有量を減少させることによって達成されることができる。
【００４７】
実施形態の数が限られているため、本発明はこれらの実施形態に限定されるものではない。レイヤシステムは、他の電極構造、異なるレイヤ厚、および特別な目的に役立ち得る追加のレイヤとの組み合わせを有する他のデバイスを実現するために使用され得る。そのような変形の実現および効果は、当技術分野からそれ自体知られている。本発明の全範囲は、特許請求の範囲によって与えられる。
【図１】
2021516015.tif 000003
【図２】
2021516015.tif 000004
【図３】
2021516015.tif 000005
【図４】
2021516015.tif 000006
【図５】
2021516015.tif 000007
【図６Ａ】
2021516015.tif 000008
【図６Ｂ】
2021516015.tif 000009
【図７Ａ】
2021516015.tif 000010
【図７Ｂ】
2021516015.tif 000011
【国際調査報告】
2021516015.tif 000012
2021516015.tif 000013
2021516015.tif 000014